(57)【要約】【課題】基板外周面への液垂れを防止して樹脂層をスピンコートできる光記録媒体の製造方法を提供する。【解決手段】円盤状の基板１の表面に紫外光反応硬化型樹脂２である樹脂材料をスピンコートし、樹脂層２Ａを形成する光記録媒体の製造方法において、前記基板１として、前記樹脂材料でコートする表面に対して外周面が鋭角をなす形状の基板を使用する。これにより、基板表面上で外周縁部まで広がった樹脂２を、基板外周面に対して濡れ角に達する前に飛散させることができ、液垂れを防止できる。【選択図】  図１
2004362624.tif 000002
【特許請求の範囲】
【請求項１】
円盤状の基板の表面に樹脂材料をスピンコートし、樹脂層を形成する光記録媒体の製造方法において、
前記基板として、前記樹脂材料でコートする表面に対して外周面が鋭角をなす形状の基板を使用する光記録媒体の製造方法。
【請求項２】
樹脂材料でコートする表面に対して外周面が１０〜８０゜をなす形状の樹脂基板を使用する請求項１記載の光記録媒体の製造方法。
【発明の詳細な説明】
【０００１】
【発明の属する技術分野】
本発明は、光記録媒体の製造方法に関する。
【０００２】
【従来の技術】
光記録媒体として、ＣＤ、ＤＶＤ等の光ディスクがある。大記録容量の光記録媒体であるＤＶＤは、情報記録面が形成された厚さ０．６ｍｍ程度の２枚の基板を各々の情報記録面を内側にして対向配置し接合したものである。情報記録面は、トラッキング情報、アドレス情報、データ情報等が記録された凹凸情報面である。より大記憶容量化が図られた光記録媒体では、情報記録面に光学ピックアップの対物レンズが接近できるように、厚さ０．１ｍｍ程度の肉薄の光透過性層と厚さ１．１ｍｍ程度の肉厚の光記録媒体基板とが接合されている。
【０００３】
後者の大記憶容量の光記録媒体の製造に際しては、目的とする第１の微細凹凸情報面に対応する反転微細凹凸形状を表面に形成した円盤状の樹脂材製転写用基板上に光透過性の紫外線硬化樹脂を塗布し、その上に光透過性シートを配置し、紫外線照射する硬化処理を行なうことで、前記第１の微細凹凸情報面を有する樹脂層が光透過性シート上に被着転写された光透過性層を形成し、形成された光透過性層を転写用基板から剥離している。またこのようにして形成された光透過性層を、第２の微細凹凸情報面が形成された光記録媒体基板に対して光透過性接着剤を介して接合している。
【０００４】
これらの光記録媒体では、基板上に他の基板あるいは光透過性層を貼り合わせるための樹脂層を形成する際に、また光透過性層となす樹脂層を転写用基板上に形成する際に、周知のスピンコート法を使用することが多い。
【０００５】
スピンコート法では、まず図２（ａ）に示すように、基板１を軸心廻りに低速回転させながら、紫外光反応硬化型樹脂２をノズル３から滴下することにより、基板１上の内周部に樹脂２を環状に塗布し、続いて基板１を高速回転させることにより、樹脂２を外周方向に広げて、図２（ｂ）に示すように基板１上の外周縁部まで覆う樹脂層２Ａを形成する。その後に、図２（ｃ）に示すように、樹脂層２Ａに基板１の一方から（または両方から）紫外光照射装置４にて紫外光５を照射することにより、樹脂層２Ａを硬化させる（例えば、特許文献１参照）。
【０００６】
【特許文献１】
特開２００２−２８８８９５号公報
【０００７】
【発明が解決しようとする課題】
スピンコート法では、上記したようにして樹脂２を基板１上の内周部から外周縁部まで広げ、余分な樹脂２は外周縁部から外方へ飛散させるのであるが、その際に、図３に示すように樹脂２が基板外周面に回り込む液垂れ現象が発生してしまう。このような液垂れ部分２Ｂが存在すると、良好な光透過性層を形成できず、また樹脂２を介して基板１を貼り合わせて形成する光記録媒体の商品価値の低下を来たし、再生もしくは記録を行なう装置の誤動作や事故の発生原因ともなる恐れがある。
【０００８】
本発明は上記問題を解決するためになされたもので、基板外周面への液垂れを防止して樹脂層をスピンコートできる光記録媒体の製造方法を提供するものである。
【０００９】
【課題を解決するための手段】
上記目的を達成するために本発明は、被塗布面に対して外周面が鋭角をなす形状の基板を用いることで、外周面に対して濡れ角に達する前に樹脂を飛散させ、液垂れを防止可能としたものである。
【００１０】
すなわち本発明は、円盤状の基板の表面に樹脂材料をスピンコートし、樹脂層を形成する光記録媒体の製造方法において、前記基板として、前記樹脂材料でコートする表面に対して外周面が鋭角をなす形状の基板を使用することを特徴とする。
【００１１】
好ましくは、樹脂材料でコートする表面に対して外周面が１０〜８０゜をなす形状の樹脂基板を使用する。角度が小さいと成形が難しく、角度が大きいと効果が小さく、１０〜８０゜が適切である。
【００１２】
【発明の実施の形態】
以下、本発明の実施の形態を図面を参照しながら説明する。
図１は本発明の一実施形態における光記録媒体の製造方法を説明する工程断面図である。
【００１３】
図１（ａ）に示すように、光記録媒体用の基板１として、所定の一表面１ａ（以下、被塗布面１ａという）に対して外周面１ｂが鋭角α、ここでは約６０゜をなすよう成形された円盤状の樹脂基板を用意する。
【００１４】
そして、図１（ｂ）に示すように、基板１を約１００ｒｐｍの低速で回転させつつ、その被塗布面１ａの内周縁部付近に粘度１００ｍＰａ・ｓ程度の紫外光反応硬化型樹脂２を約５ｇ、ノズル３から吐出することにより、塗布面１ａ上に樹脂２を環状に塗布する。
【００１５】
次に、図１（ｃ）に示すように、基板１を５０００ｒｐｍ程度の高速で回転させることにより、被塗布面１ａ上の樹脂２を遠心力によって濡れ角βを保ちながら外周方向へ流動拡散させ、膜厚が１００μｍ以下になるまで引き延ばす。
【００１６】
その際には、図１（ｄ）に示すように、外周縁部まで行き渡った樹脂２が遠心力によって基板１外に飛散することになるが、上記したように被塗布面１ａと外周面１ｂとが約６０゜という鋭角をなしているため、図１（ｅ）に示すように、樹脂２は外周面１ｂに対して濡れ角αに達する前に飛散していき、外周面１ｂへの液垂れは発生しない。ここで、濡れ角αは樹脂材料と基板の塗布面の濡れ性が高いほど小さくなるもので、樹脂材料および基板の材質に依存する。
【００１７】
その後に、図１（ｆ）に示すように、形成された樹脂層２Ａの上に貼り合わせるべき基板６を配置し、紫外光５を照射して樹脂層２Ａを硬化させることで、この光透過性の樹脂層２Ａを介して基板１と基板４とを貼り合わせる。
【００１８】
このようにして樹脂２の液垂れを防止して基板１，６を貼り合わせできる結果、高品質の光記録媒体を実現することができ、この光記録媒体の再生もしくは記録を行なう装置の誤動作や事故の発生を防止できるのである。
【００１９】
なお、この実施形態の光記録媒体は、情報記録面が形成された２枚の基板を各々の情報記録面を内側にして対向配置し接合するタイプの光記録媒体であるが、前述したような、転写用基板に樹脂層を形成するタイプの光記録媒体にこの方法を実施してもよい。
【００２０】
【発明の効果】
以上のように本発明によれば、被塗布面に対して外周面が鋭角をなす形状の基板を用いるようにしたことで、樹脂をスピンコートする際の基板外周面への液垂れを防止することができ、高品質の光記録媒体を実現できる。
【図面の簡単な説明】
【図１】本発明の一実施形態における光記録媒体の製造方法を説明する工程断面図
【図２】光記録媒体の製造に従来より使用されているスピンコート法を説明する工程断面図
【図３】スピンコート法で生じやすい液垂れ現象を説明する断面図
【符号の説明】
１  基板
２  紫外光反応硬化型樹脂
３  ノズル
５  紫外光
６  基板
【図１】
2004362624.tif 000003
【図２】
2004362624.tif 000004
【図３】
2004362624.tif 000005